Patent RU-160385-U1 (RU)
Title: Защитный композит
IPC: F41H5/007
Filed: 2015-04-06
Granted: 2016-03-20
Abstract: Защитный композит.Защитный композит применяется для защиты техники от осколков снарядов, пуль и мин. Защитный композит содержащий сэндвич, включает в себя, по меньшей мере, три слоя склеенных между собой, первый и второй слой сэндвича включающего в себя, по меньшей мере, два препрега и уголки титанового или алюминиевого сплавов, третий слой защитного композита имеет сотовую конструкцию и изготавливается из полиуретана. Первый и второй слои сэндвича включают в себя монолиты, образованные из уголков титанового или алюминиевого сплавов, расположенных в одной плоскости с рабочей поверхностью защитного композита, уголки титанового или алюминиевого сплавов замоноличены между собой, по меньшей мере, двумя препрегами, выполненными с наполнителями. Наполнители, отличаются тем, что содержат корундовые нанотрубки на поверхности волокна в полиэтиленовой нити, или стеклонити, или базальтовой, нити, или ткани, или жгута, или ленты, толщина первого и второго слоя сэндвича аналогичны - от 10 до 50 мм. Процесс получения препрега с наполнителями начинается с металлизации полиэтиленового волокна, или стеклянного волокна, или базальтового волокна нанослоем алюминия с последующим окислением алюминия до корунда. Препреги пропитаны или покрыты термореактивным полимерным связующим веществом с целевой добавкой из алюмосиликатных микросфер, фуллерена С60 оксида кремния. Армирующим материалом первого и второго слоев являются уголки титанового или алюминиевого сплавов. Уголки имеют полку размером от 5 до 15 мм и толщину от 1 до 5 мм. Уголки расположены вплотную друг к другу открытой стороной к атакующей пуле, мине или осколку снаряда. Уголки замоноличиваются за счет плотной укладки на них и отверждения слоев препрега. Третий слой защитного композита имеет сотовую конструкцию и изготавливается из полиуретана твердостью 60-100 ед. по Шору А. Толщина третьего слоя от 10 до 20 мм. Сэндвич композита формируется путем склеивания первого, второго и третьего слоев сэндвича полимерным клеем. Для модульного наращивания бронезащитных свойств защитный композит может быть изготовлен путем склеивания из нескольких идентичных сэндвичей общий толщиной до 150 мм. Патенты, имеющие сходство с предлагаемым защитным композитом: патент РФ на полезную модель №112385 «Броня противоосколочная корабельная» и патент РФ на полезную модель №111906 «Броня композиционная автомобильная для защиты от бронебойных пуль и осколков». Отличием предлагаемой полезной модели является отсутствие слоев керамики и высокопрочного высокомодульного полиэтилена. Наиболее близким к заявляемой полезной модели является «Материал для пулезащитного средства», патент на изобретение РФ №2296941. Недостатком изобретения является то, что компоненты используемых материалов, а именно - арамидного и углеродного, являются дорогими по цене для средств защиты техники и срок гарантийного хранения арамидного волокна не превышает 4 лет, что для военной техники не приемлемо. Предлагаемая полезная модель поясняется чертежом, где на фигуре 1 изображен поперечный разрез сэндвича, состоящего из первого - 1, второго - 2, третьего слоев - 3. Поражающий элемент - 4. Защитный композит навешивается (закрепляется) на внешнюю сторону бронированного корпуса техники. При попадании пули, осколка снаряда или мины в защитный композит происходит стачивание, и разрушение головной части поражающего элемента с изменением траектории его движения. Рассеивание энергии удара на большую площадь. Третий слой сэндвича формирует оптимальную траекторию поражающего элемента для его взаимодействия с броней корпуса техники. Закрепление на поверхности бронированной техники защитного композита увеличивает бронестойкость и снижает общий вес брони техники в 2 раза. Например, при использовании защитного композита в конструкции бронированной техники с уровнем защиты по 3 классу повышается уровень защиты техники до класса 6, ГОСТ Р 50744-95, без значительного увеличении общего веса брони.